(57)【要約】【課題】紙にＯＶＤが漉き込まれている偽造防止用紙において、このＯＶＤの画像を損なうことなく検証機能を付与することを可能とする偽造防止用紙の提供にある。【解決手段】基材１０上にＯＶＤ部２０を有し、前記ＯＶＤ部２０は、支持体３１にＯＶＤ層２が積層され、細巾に切断されたスレッドでなり、前記基材１０に支持体３１側が表面側になるように漉き込まれている偽造防止用紙において、前記ＯＶＤ層２が光を透過し、かつ支持体３１とＯＶＤ層２との間に、検証に可能な蛍光インキ等による情報パターンの検証機能層１が設けられている偽造防止用紙としたもので、【選択図】図３
2005015963.tif 000002
【特許請求の範囲】
【請求項１】
基材上に部分的に又は全面にＯＶＤ部を有する偽造防止用紙であって、前記ＯＶＤ部は、少なくとも支持体にＯＶＤ層が積層され、細巾に切断されたスレッドもしくは細片でなり、前記基材に支持体側が表面側になるように漉き込まれている偽造防止用紙において、前記ＯＶＤ層が光を透過し、かつ支持体とＯＶＤ層との間には、検証に使用可能な検証機能層が設けられていることを特徴とする偽造防止用紙。
【請求項２】
上記検証機能層が、紫外線、赤外線、もしくは電子線等の外部刺激で可視光線を発光する発光材料を含有していることを特徴とする請求項１記載の偽造防止用紙。
【請求項３】
上記ＯＶＤ部は、情報を文字、記号、数字、図形、又は絵柄等の少なくとも１つ以上を用いて示すような情報パターン状に形成されて成ることを特徴とする請求項１または２記載の偽造防止用紙。
【請求項４】
上記ＯＶＤ部を構成するＯＶＤ層は、光透過率が５％〜８０％であることを特徴とする請求項１及至３のいずれかに記載の偽造防止用紙。
【請求項５】
上記ＯＶＤ層に光学効果をより高めるＯＶＤ効果層が設けられ、該ＯＶＤ効果層は金属薄膜でなることを特徴とした請求項１及至４のいずれかに記載の偽造防止用紙。
【請求項６】
上記ＯＶＤ効果層は、微小な面積を持ち互いに離間した多数の金属薄膜が前記ＯＶＤ層の上に海島状に並んで出来てきていることを特徴とする請求項５記載の偽造防止用紙。
【請求項７】
上記ＯＶＤ効果層の、前記微小な面積を持ち互いに離間した多数の金属薄膜の集まりによって、情報を文字、記号、数字、図形、又は絵柄等の少なくとも１つ以上を用いて示すようなパターン状に形成されて成ることを特徴とした請求項５または６記載の偽造防止用紙。
【請求項８】
上記ＯＶＤ効果層は、金属粉を有機高分子樹脂に分散して得られた金属光沢インキ層でなることを特徴とする請求項５乃至７のいずれかに記載の偽造防止用紙。
【請求項９】
上記検証機能層は、情報を文字、記号、数字、図形、又は絵柄等の少なくとも１つ以上を用いて示すような情報パターン状に形成されて成ることを特徴とする請求項１乃至８のいずれかに記載の偽造防止用紙。
【請求項１０】
上記検証機能層の中の発光材料には、蛍光体、燐光体、又は蓄光体の少なくともいずれか１つ以上が使用され、該検証機能層に乾燥重量で０．５〜８０％の範囲内で含有してなることを特徴とする請求項１乃至９のいずれかに記載の偽造防止用紙。
【発明の詳細な説明】
【０００１】
【発明の属する技術分野】
本発明は偽造防止の対策を必要とする種々の品物に使用される用紙に関するものであり、より詳しくは、商品券、ギフト券、等の有価証券類、あるいは各種の証明書等のような真正さの証明を必要とする偽造防止用紙に関する。
【０００２】
【従来の技術】
近年、偽造防止手段として光の干渉を用いて立体画像や特殊な装飾画像を表現し得る、ホログラムや回折格子、光学特性の異なる薄膜を重ねることにより、見る角度により色の変化（カラーシフト）を生じる多層薄膜のようなＯＶＤ（Ｏｐｔｉｃａｌ  Ｖａｒｉａｂｌｅ  Ｄｅｖｉｃｅ）が利用されるようになってきている。これらＯＶＤは高度な製造技術を要すること、独特な視覚効果を有し、一瞥で真偽が判定できることから有効な偽造防止手段としてクレジットカード、有価証券、証明書類等の一部にあるいは全面に貼り付けられ使用されている。一方、上記のようにＯＶＤをカードなどの情報媒体に貼り付ける手法以外にも、紙の一部にＯＶＤのスレッドあるいは細片をすき込む偽造防止用紙もある（例えば、特許文献１参照。）。
【０００３】
この手法は、高度な製紙技術を要するため、同じものを偽造することは非常に難しい構成となる。
【０００４】
しかし上記ＯＶＤを用いた偽造防止用紙は偽造が難しく確認が容易な偽造防止手段であるが、実際には、似て非なるものを使用された偽造品を見抜くことができないケースが後を絶たない。このＯＶＤ画像を全く同じにコピーすることや、紙に漉き込まれたＯＶＤを採取することは設備面、技術面において非常に難しいが、似た画像であれば、市販のＯＶＤを流用して細工することが可能である。
この問題に対し、確実に本物と贋物を区別する手法として、ホログラム形成層と金属反射層の間に紫外線発光タイプの蛍光インキでなる印刷層を設けたＯＶＤを紙に漉き込む手法がある（例えば、特許文献２参照。）。
【０００５】
【特許文献１】
登録実用新案第３０３４２８３号公報（第５頁、図８）
【特許文献２】
特開平１０−１４０５００号公報
【０００６】
この構成では、紫外線を照射しその発光を検証して確実に真偽判定することを可能としている。
【０００７】
【発明が解決しようとする課題】
しかしながら、上記構成では金属反射層の上に蛍光インキ層を設けるためにその部分の透明感が異なるため、ＯＶＤ画像が一部損なわれるという問題があり、さらには、似た画像を有する市販のＯＶＤの上に蛍光インキで印刷を施すと、同一の効果を有する偽造品が作製可能であるという問題点がある。
【０００８】
本発明は、かかる従来技術の問題点を解決するものであり、その課題とするところは、紙の部分的に又は全面にＯＶＤが漉き込まれている偽造防止用紙において、このＯＶＤの画像を損なうことなく検証機能を付与することを可能とする偽造防止用紙を提供することにある。
【０００９】
【課題を解決するための手段】
本発明に於いて上記課題を達成するために、まず請求項１の発明では、基材上に部分的に又は全面にＯＶＤ部を有する偽造防止用紙であって、前記ＯＶＤ部は、少なくとも支持体にＯＶＤ層が積層され、細巾に切断されたスレッドもしくは細片でなり、前記基材に支持体側が表面側になるように漉き込まれている偽造防止用紙において、前記ＯＶＤ層が光を透過し、かつ支持体とＯＶＤ層との間には、検証に使用可能な検証機能層が設けられていることを特徴とする偽造防止用紙としたものである。
【００１０】
また、請求項２の発明では、上記検証機能層が、紫外線、赤外線、もしくは電子線等の外部刺激で可視光線を発光する発光材料を含有していることを特徴とする請求項１記載の偽造防止用紙としたものである。
【００１１】
また、請求項３の発明では、上記ＯＶＤ部は、情報を文字、記号、数字、図形、又は絵柄等の少なくとも１つ以上を用いて示すような情報パターン状に形成されて成ることを特徴とする請求項１または２記載の偽造防止用紙としたものである。
【００１２】
また、請求項４の発明では、上記ＯＶＤ部を構成するＯＶＤ層は、光透過率が５％〜８０％であることを特徴とする請求項１及至３のいずれかに記載の偽造防止用紙としたものである。
【００１３】
また、請求項５の発明では、上記ＯＶＤ層に光学効果をより高めるＯＶＤ効果層が設けられ、該ＯＶＤ効果層は金属薄膜でなることを特徴とした請求項１及至４のいずれかに記載の偽造防止用紙としたものである。
【００１４】
また、請求項６の発明では、上記ＯＶＤ効果層は、微小な面積を持ち互いに離間した多数の金属薄膜が前記ＯＶＤ層の上に海島状に並んで出来てきていることを特徴とする請求項５記載の偽造防止用紙としたものである。
【００１５】
また、請求項７の発明では、上記ＯＶＤ効果層の、前記微小な面積を持ち互いに離間した多数の金属薄膜の集まりによって、情報を文字、記号、数字、図形、又は絵柄等の少なくとも１つ以上を用いて示すようなパターン状に形成されて成ることを特徴とした請求項５または６記載の偽造防止用紙としたものである。
【００１６】
また、請求項８の発明では、上記ＯＶＤ効果層は、金属粉を有機高分子樹脂に分散して得られた金属光沢インキ層でなることを特徴とする請求項５乃至７のいずれかに記載の偽造防止用紙としたものである。
【００１７】
また、請求項９の発明では、上記検証機能層は、情報を文字、記号、数字、図形、又は絵柄等の少なくとも１つ以上を用いて示すような情報パターン状に形成されて成ることを特徴とする請求項１乃至８のいずれかに記載の偽造防止用紙としたものである。
【００１８】
さらにまた、請求項１０の発明では、上記検証機能層の中の発光材料には、蛍光体、燐光体、又は蓄光体の少なくともいずれか１つ以上が使用され、該検証機能層に乾燥重量で０．５〜８０％の範囲内で含有してなることを特徴とする請求項１乃至９のいずれかに記載の偽造防止用紙としたものである。
【００１９】
上記本発明でいう情報パターンは、絵柄だけ、文字だけ、数字だけ、絵柄と文字、文字と数字、数字と絵柄、あるいは絵柄と文字と数字のいずれでもよい。また、少なくとも１つ以上とは、このように絵柄、文字、あるいは数字のいずれかが用いてあればよく、さらにこれら以外の何か、例えば記号、マーク、等々が使用されていてもよい。
【００２０】
【発明の実施の形態】
以下本発明の実施の形態を図面を用いながら詳細に説明する。
【００２１】
図１は、本発明による偽造防止用紙の一実施例を示す図であり、図２にはその断面を示した。図３は図２に示したＯＶＤ部の断面を拡大した図であり、ＯＶＤ部の構成の一実施例を示した図であり、図４は後述する海島状に設けたＯＶＤ効果層２を説明する図である。
【００２２】
本発明による偽造防止用紙は、図１および図２に示すように、基材１０に検証機能を有するＯＶＤ部２０が設けてあるもので、このＯＶＤ部２０は、図３に示すように、支持体３１にＯＶＤ層２および検証機能層１をもつ積層体であり、接着層３４で基材１０に接着している。このとき検証機能層１はＯＶＤ層２に隠蔽されているため、表面を目視で観察するだけではその存在を確認することができないが、簡単な検証方法により確認可能である。例えば検証機能層１を光を吸収する黒色インキで文字パターン等で設けた場合には、その部分が光を透過しないため、光に透かして確認するとその文字が確認できるようになる。また、検証機能層１を外部刺激（紫外線や赤外線等）で発光するインキで設けた場合には、外部刺激となる特定の光を照射し、その存在を確認することができる。前者の透かして検証する構成ではもちろんであるが、発色で確認する構成においても、検証機能層を全面のみならず、任意の図形、数字、文字等の情報パターン状に設けることも可能である。
【００２３】
まず、図１および図２を用いて本発明の偽造防止用紙を説明する。
本発明の偽造防止用紙は、スリッターあるいは打ち抜き機によりＯＶＤシート（フィルム）を細巾にスレッド化、あるいは細片化し、基材１０に漉き込んで成るもので、基材１０とＯＶＤ部２０が一体化した構成でなるものである。
【００２４】
上記基材１０としては、たとえば、針葉樹晒クラフトパルプ（ＮＢＫＰ）や広葉樹晒クラフトパルプ（ＬＢＫＰ）等を主体とした製紙用パルプに紙用増強剤、サイズ剤、定着剤、蛍光剤等の添加剤を適宜併用し、長網抄紙機等の公知の抄紙機を使用して前述したＯＶＤを漉き込む。これらは一例であり、公知の漉き込み技術であれば適宜選択され使用可能である。
一方、ＯＶＤスレッドの巾あるいは細片の大きさは０．１２０ｍｍ程度が好ましく、それ以下ではＯＶＤが確認し難く、それ以上の大きさであると、漉き込みが困難であったり、あるいは基材１０との密着が劣るために好ましくない。このように漉き込まれるＯＶＤシート（フィルム）に関しては、以降、図３および４を用いて詳細に説明する。
【００２５】
上記ＯＶＤ部２０は、図３に示すように、支持体３１のフィルムあるいはシートに各機能を有する層を積層した多層構造である。
上記支持体３１としては、厚みが安定しており、かつ耐熱性の高いポリエチレンテレフタレート樹脂フィルムを用いるのが一般的であるが、これに限るものではなく、その他の材料としては、ポリエチレンナフタレート樹脂フィルム、ポリイミド樹脂フィルム等が耐熱性の高いフィルムとして知られており、同様の目的で使用することが可能である。また、他のフィルム、例えばポリエチレン、ポリプロピレン、耐熱塩化ビニル等の材料でも、加工の際に問題を生じなければ適宜使用可能である。
【００２６】
また、上記ＯＶＤ部２０を構成するＯＶＤ層２に関して説明する。
このＯＶＤ層２は、図３に示すように、ＯＶＤ形成層２ａとＯＶＤ効果層２ｂとから構成される。
ここで言うＯＶＤとは、光の干渉を利用した画像であり、立体画像の表現や見る角度により色が変化するカラーシフトを生じる表示体である。例えば、ホログラムや回折格子のごときＯＶＤとしては、光の干渉縞を微細な凹凸パターンとして平面に記録するレリーフ型や体積方向に干渉縞を記録する体積型が挙げられる。また、ホログラムや回折格子と手法が異なり、光学特性の異なるセラミックスや金属材料の薄膜を積層し、見る角度により色の変化（カラーシフト）を生じる多層膜方式もその例である。
これら、ＯＶＤの中でも量産性やコストを考慮した場合には、レリーフ型ホログラム（回折格子）や多層薄膜方式のものが好ましく、一般にこれらのＯＶＤが広く利用されている。
【００２７】
上記レリーフ型のホログラム（回折格子）は光学的な撮影方式により、微細な凹凸パターンからなるレリーフ型のマスター版を作製し、電気メッキ法によりパターンを複製したニッケル製のプレス版にて量産を行う。すなわち、このプレス版を加熱しＯＶＤ形成層２ａに押し当て、凹凸パターンを複製する。
【００２８】
上記ＯＶＤ形成層２ａは、プレス版にて成形可能であるという性能が要求され、その材質は熱可塑性樹脂、熱硬化性樹脂、紫外線あるいは電子線硬化性樹脂のいずれであっても良い。例を挙げればアクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋したウレタン樹脂や、メラミン系樹脂、フェノール系樹脂等の熱硬化樹脂、エポキシ（メタ）アクリル、ウレタン（メタ）アクリレート等の紫外線あるいは電子線硬化樹脂を単独もしくはこれらを複合して使用できる。また上記以外のものであっても、ＯＶＤ画像を形成可能である公知の材料であれば、使用可能である。
【００２９】
一方、これらの画像技術としては、立体的画像を再現する３Ｄホログラムや回折格子を微小なドットで表現し、高い輝感を与えることが可能な特殊な回折格子（本発明者等はグレーティングイメージと称する）、等の撮影技術が挙げられる。最近では回折格子の微小なドットを星型等の特定形状で形成する手法や、マイクロ文字と言われる肉眼では見えない細かな文字を描画する手法、回折格子を使用していながらあたかも写真のように被写体の色彩を忠実に再現する手法、あるいは見る角度でまったく違う複数の画像を表現する手法（本発明者等はチェンジングと称する）等が開発されている。
尚、本発明においては、ＯＶＤ自体の画像表現の手法は必ずしも限定しない。前述の画像表現の手法はもちろんのこと、公知の画像表現の手法であれば適宜利用可能である。
【００３０】
また、上記ＯＶＤ形成層２ａに付与されるＯＶＤ効果層２ｂは、ＯＶＤ画像の回折効率を高めるためレリーフ面を構成する高分子材料と屈折率の異なる材料からなる。また、本発明の偽造防止媒体においては、検証時に特定の光を与え発光を観察する媒体であるため、光の透過性を有した材料あるいは部分的には光を透過する構成にて設ける必要がある。
このＯＶＤ効果層２ｂに用いる材料としては、ＯＶＤ形成層２ａと屈折率の異なり、かつ透明なＴｉＯ２  、Ｓｉ２  Ｏ３  、ＳｉＯ、Ｆｅ２  Ｏ３  、ＺｎＳ、などの高屈折率材料やより反射効果の高いＡｌ、Ｓｎ、Ｃｒ、Ｎｉ、Ｃｕ、Ａｕ等の金属材料が挙げられる。
【００３１】
このＯＶＤ効果層２ｂは一面に設けられていても良いが、絵柄、数字、文字等の情報を有するパターンで形成し、意匠性を向上すると共に、加工が複雑とし、より高い偽造防止効果を付与することもできる。
その手法としては、
イ）ＯＶＤ形成層に溶解性の樹脂をパターン状に形成、金属薄膜を設けた後、溶解性樹脂とその部分の金属薄膜層を洗浄し除去する手法
ロ）金属薄膜層に耐酸あるいは耐アルカリ性樹脂を用いてパターンを印刷した後、金属薄膜を酸やアルカリでエッチングする方法
ハ）さらには光を露光することによって、溶解するあるいは溶解し難くなる樹脂材料を塗布、所望のパターン状のマスク越しに露光した後、不要部分を洗浄あるいはエッチングで除去する手法等
が挙げられる。
以上は一例であり、これらに限定されるものではなく、公知の部分的に金属薄膜を形成する技術であれば適宜利用可能である。
【００３２】
一方、このＯＶＤ効果層２ｂに金属薄膜を用いることは、光の反射光効果および検証機能層を隠蔽する点において優れており、本発明において好適な材料である。しかしながら、光を透過しにくいため、例えば、
イ）光を透過する程度の薄膜で設ける。
ロ）金属薄膜を図４（ＯＶＤ効果層２ｂ）のように微細な海島状に形成する（本発明においてはＯＶＤ形成層２ａの全面を海面に見たてたときに、ＯＶＤ効果層２ｂを成す１つ１つの微小な面積を持つ金属薄膜が、あたかも海に浮かぶ多数の島のように見えるので、ＯＶＤ効果層２ｂの形態を「海島状」と称する。）。等、部分的に光を透過させる細工が必要である。そこで、光の透過程度としては、検証機能層１の着色や発光の度合いにより異なるが、好ましくは５％以上の光を透過することが望まれる。一方、検証機能層を目立たぬよう隠すためには透過率８０％以下であることが好ましい。
これらの材料は単独あるいは積層して使用でき、真空蒸着法、スパッタリング等の公知の薄膜形成技術にて形成され、その膜厚は材質の光の反射性と透過性によって異なるが、５０〜１００００Å程度で形成される。
【００３３】
また、海島状の薄膜を形成する手段は蒸着法で直接得る以外にも次の手法が利用可能である。
イ）一様の金属薄膜を部分的に除去し、金属面を一部残す手法。
ロ）金属片を有機高分子樹脂に分散した金属光沢インキを印刷によって設ける手法等が挙げられる。
これらの手法はデザインや濃淡（光透過性）を変化させ意匠性を向上させることも可能であるため、本発明には好適な手法といえる。さらには、図４に示した一つ一つの微小な薄膜部分（ＯＶＤ効果層２ｂ）を絵柄、図形、文字、数字等の肉眼では確認できない情報パターンで形成することにより、拡大鏡等で確認する検証機能を付与することも可能である。
【００３４】
一方、多層薄膜方式を用いる場合、前述したように、ＯＶＤ層２は異なる光学適性を有する多層薄膜層からなり、金属薄膜、セラミックス薄膜またはそれらを併設してなる複合薄膜として積層形成される。例えば屈折率の異なる薄膜を積層する場合、高屈折率の薄膜と低屈折率の薄膜を組み合わせても良く、また特定の組み合わせを交互に積層するようにしてもよい。それらの組み合わせにより、所望の多層薄膜を得ることができる。
この多層薄膜層は、セラミックスや金属などの材料が用いられ、おおよそ２つ以上の高屈折率材料と屈折率が１．５程度の低屈折率材料を所定の膜厚で積層したものである。
【００３５】
以下に用いられる材料の一例を挙げる。まず、セラミックスとしては、Ｓｂ２Ｏ３（３．０＝屈折率ｎ：以下同じ）、Ｆｅ２Ｏ３（２．７）、ＴｉＯ２（２．６）、ＣｄＳ（２．６）、ＣｅＯ２（２．３）、ＺｎＳ（２．３）、ＰｂＣｌ２（２．３）、ＣｄＯ（２．２）、Ｓｂ２Ｏ３（２．０）、ＷＯ３（２．０）、ＳｉＯ（２．０）、Ｓｉ２Ｏ３（２．５）、Ｉｎ２Ｏ３（２．０）、ＰｂＯ（２．６）、Ｔａ２Ｏ３（２．４）、ＺｎＯ（２．１）、ＺｒＯ２（２．０）、ＭｇＯ（１．６）、ＳｉＯ２（１．５）、ＭｇＦ２（１．４）、ＣｅＦ３（１．６）、ＣａＦ２（１．３〜１．４）、ＡｌＦ３（１．６）、Ａｌ２Ｏ３（１．６）、ＧａＯ（１．７）等があり、金属単体もしくは合金の薄膜、例えばＡｌ、Ｆｅ、Ｍｇ、Ｚｎ、Ａｕ、Ａｇ、Ｃｒ、Ｎｉ、Ｃｕ、Ｓｉ等が挙げられる。また、低屈折率の有機ポリマーとしては、例えばポリエチレン（１．５１）、ポリプロピレン（１．４９）、ポリテトラフロロエチレン（１．３５）、ポリメチルメタアクリレート（１．４９）、ポリスチレン（１．６０）等がある。これらの高屈折率材料もしくは３０％〜６０％透過の金属薄膜より少なくとも一種、低屈折率材料より少なくとも一種選択し、所定の厚さで交互に積層させる事により、特定の波長の可視光に対する吸収あるいは反射を示すようになる。
なお、金属から構成される薄膜は、構成材料の状態や形成条件などにより、屈折率などの光学特性が変わってくるため、本発明の実施例では一定の条件における値を用いている。
【００３６】
上記した各材料から屈折率、反射率、透過率等の光学特性や耐候性、層間密着性などに基づき適宜選択され、薄膜として積層され多層薄膜を形成する。形成方法は公知の手法を用いることができ、膜厚、成膜速度、積層数、あるいは光学膜厚（＝ｎ・ｄ、ｎ：屈折率、ｄ：膜厚）などの制御が可能な、通常の真空蒸着法、スパッタリング法にて形成される。
多層薄膜方式においても先のホログラムや回折格子の例で述べたように、一部分を任意の絵柄、図形、文字、数字等の情報パターンで形成することにより、情報を付与させることや、海島状に設けることや、その微細な薄膜を情報パターンとすることも可能である。
また、光学多層干渉多層膜ではないが、多層反射（散乱）が基本となる還元二酸化チタン被覆雲母や酸化鉄被覆雲母の粉末をバインダー中に分散したインキを用いても、見る角度により微妙な色変化を与える（フリップフロップ効果を）ことができるため、ここで例として挙げておく。
以上、ＯＶＤ部２０の構成に関し述べてきたが、本発明においてはこれらに限定されるものではなく、見る角度により色や画像の変化する公知のＯＶＤ表示技術であれば利用可能である。また、前述したＯＶＤ表示技術は単独で用いられるとは限らず、お互いの機能を阻害しない範囲で、複数組み合わせて使用することも可能である。たとえば、レリーフ型のＯＶＤ形成層２ａと支持体３１の間にフリップフロップ効果を有した還元二酸化チタン雲母の分散インキでパターンを印刷することや、レリーフ型のＯＶＤ効果層２ｂを光学多層干渉膜で形成するなど、適宜選択され利用可能である。
【００３７】
また、上記検証機能層１は、有機高分子材料からなるバインダー樹脂に染料あるいは顔料を加えたものが使用される。先に述べたように光に透かして検証する場合には可視光線を透過しにくい染料、顔料を溶解あるいは分散した着色インキが使用され、その材料は既存公知の着色インキ材料であれば適宜使用可能である。一方、外部刺激を照射し、その発光を確認する手法においては、この検証機能層１に発光材料を溶解あるいは、分散したものが使用される。このような、発光材料は外部刺激により可視域の光を発するものであり、紫外線・赤外線・電子線・Ｘ線・放射線・電界・化学反応等の外部刺激により発光する蛍光体・燐光体・畜光体等が挙げられる。これら発光材料は、検証機能層１を形成してなるバインダー樹脂に適宜添加して使用される。その添加量としては０．５〜８０％の範囲内で添加するのが望ましい。０．５％以下の添加量では十分な発光が得られず、８０％以上の添加量になるとバインダー樹脂との結着力が弱くなり、最終製品としての耐性が弱くなる。それゆえ少なすぎても多すぎても好ましくない。
【００３８】
以下にはこれら発光材料に関して詳しく説明する。
蛍光体は、外部からの刺激（励起）により可視域付近の光を発するものであるが、励起の停止後に目に感じられる程度の時間（０．１ｓｅｃ程度）以上の残光が続くものを燐光体という。また、長残光のものを畜光体と呼ぶ。
【００３９】
蛍光性物質としては、次のものが挙げられる。
紫外線発光蛍光剤は、紫外線により励起され、これよりも低いエネルギー準位に戻るときに発するスペクトルのピークが青、緑、赤等の波長域にあるものであり、硫化亜鉛やアルカリ土類金属の硫化物の高純度蛍光体に、発光をより強くするために微量の金属（銅、銀、マンガン、ビスマス、鉛など）を付活剤として加えた後、高温焼成にて得られる。母体結晶と付活剤の組み合わせにより、色相、明るさ、色の減衰の度合いを調整できる。
【００４０】
一方、赤外線発光蛍光剤は、赤外光で励起し、可視光に発光する赤外可視変換蛍光剤と、赤外光で励起し、より長波長に発光するものがある。前者の赤外可視変換蛍光剤は、非常に特殊な励起機構を持つ蛍光体であり、エネルギーの小さな赤外線の光子を複数個用いることによって可視発光の励起を行う。これらの発光機構には２つのタイプがあり、一方は付活剤イオンの多段階の励起によって、他方は増感剤からの複数回の共鳴エネルギー伝達によって、それぞれ高い励起が可能になる。先のタイプは、Ｅｒ３＋  やＨｏ３＋  を付活剤とする多くの母体結晶で観測され、後のタイプは増感剤Ｙｂ３＋  が赤外線を吸収し、多段階のエネルギー伝達によって発光中心のＥｒ３＋  、Ｔｍ３＋  、Ｈｏ３＋  等を高い準位に励起する。また、母体結晶として硫化物（ＺｎＳ、ＣｄＳ）や酸硫化物（Ｙ２Ｏ２Ｓ）のように電子の移動度が大きく、光導電性を持った半導体的物質は、電子線励起蛍光体として使用することが可能である。
【００４１】
一方、Ｘ線や粒子線などの放射線に対して効率の高い蛍光体（Ｚｎ、Ｃｄ）Ｓ：Ａｇや、電気エネルギーを直接ルミネッセンスに変える電界発光蛍光体も使用可能な例として挙げておく。
さらには、上記の蛍光材料以外にも、ジアミノスチルベンジルスルホン酸などのスチルベン系、ジアミノジフェニル系、イミダゾール系、チアゾール系、クマリン系、ナフタールイミド系、チオフェン系などの有機系の顔料や染料を使用しても良い。
【００４２】
これらの中で、検証機の製作又は入手が比較的容易なことから、紫外線あるいは赤外線で発光する材料が好ましく、さらには、紫外線によって蛍光を発する発光材料は、低コストで入手できることから、本発明に好適である。
【００４３】
このような発光材料を添加した検証機能層１はグラビア法、スクリーン印刷法等の公知のコーティングあるいは印刷方法によって厚さ０．１〜５０μｍ程度に形成される。
【００４４】
次に、接着層２４は上記支持体３１、ＯＶＤ層２、検証機能層１よりなるＯＶＤシートを後述する基材１０となる紙に漉き込む際に紙とＯＶＤ層２がより接着性を高めるために設けるそうであり、十分に紙と接着が得られる場合には、特に必要がない。また、支持体３１状に基材が接する場合に、基材３１の表面側（ＯＶＤ層２を設けた側とは逆側）に接着剤を設けることも可能である。この接着層２４の材料としては、基材１０と検証機能層１、あるいはＯＶＤ効果層２ｂや支持体３１とを接着することが可能であれば良く、たとえば、塩化ビニル系樹脂、酢酸ビニル樹脂およびその共重合体や、ポリエステル系樹脂、ポリアクリル系樹脂、アイオンノマー樹脂、  エチレン−酢酸ビニル共重合体樹脂等の熱可塑性樹脂が挙げられる。これらはあくまでも一例であり、これらに限定されず、公知の感熱接着剤であれば適宜選択され使用可能である。
【００４５】
以上、本発明の偽造防止用紙に用いられるＯＶＤ部２０の一実施例を説明してきたが、意匠性の向上等の目的で各層を着色することや支持体３１の表面側（ＯＶＤ層２を形成した側とは逆側）や各層間に印刷を施す等、使用の目的により適宜利用可能である（例えば、図６を参照。）。
また、耐久性や各層の接着性を鑑み、各層間に接着アンカー層を設けることや、コロナ処理、フレーム処理等の各種易接着処理を施すことも可能である。
【００４６】
【実施例】
次に実施例により、本発明を具体的に説明する。
〈実施例１〉
厚み１２μｍの透明ポリエチレンテレフタレート（ＰＥＴ）フィルムから成る支持体３１にＯＶＤ効果層２ａとしてウレタン樹脂をグラビア法にて５μｍ塗布し、次いで、ロールエンボス法によりＯＶＤレリーフパターンを形成した後、真空蒸着法を用いて膜厚０．０５μｍのＳｎ薄膜層（ＯＶＤ効果層２ｂ）を海島状に設けた。その後、検証機能層１として、グラビア印刷法により、紫外線を照射すると可視光線を発光する紫外蛍光材料を添加してなるアクリル樹脂を使用して図５に示すような「ＯＫ」の文字を３μｍの厚みで印刷した。次に、接着層３４をグラビアコート法にて５μｍ設けてＯＶＤシートを得た。
【００４７】
〈比較例１〉
厚み１２μｍの透明ポリエチレンテレフタレート（ＰＥＴ）フィルムから成る支持体３１にＯＶＤ効果層２ａとしてウレタン樹脂をグラビア法にて５μｍ塗布し、次いで、ロールエンボス法によりＯＶＤレリーフパターンを形成した後、真空蒸着法を用いて膜厚０．０５μｍのＡｌ薄膜層（ＯＶＤ効果層２ｂ）一面に設けた。その後、検証機能層１として、グラビア印刷法により、紫外線を照射すると可視光線を発光する紫外蛍光材料を添加してなるアクリル樹脂を使用して「ＯＫ」の文字を３μｍの厚みで印刷した。次に、その上に接着層３４をグラビアコート法にて５μｍ設けてＯＶＤシートを得た。
【００４８】
〈比較例２〉
厚み１２μｍの透明ポリエチレンテレフタレート（ＰＥＴ）フィルムから成る支持体３１にＯＶＤ効果層２ａとしてウレタン樹脂をグラビア法にて５μｍ塗布し、次いで、ロールエンボス法によりＯＶＤレリーフパターンを形成した後、真空蒸着法を用いて膜厚０．０５μｍのＡｌ薄膜層（ＯＶＤ効果層２ｂ）一面に設けた。その後、接着層３４をグラビアコート法にて５μｍ設けた。次に、図６に示すように、検証機能層１として、支持体３１の上面（ＯＶＤ効果層２ａ面と反対側）にグラビア印刷法により、紫外線を照射すると可視光線を発光する紫外蛍光材料を添加してなるアクリル樹脂を使用して「ＯＫ」の文字を３μｍの厚みで印刷した構成の偽造防止用紙に漉き込まれるＯＶＤシートを作成した。
【００４９】
以上実施例及び比較例で得られたＯＶＤシートを１０ｍｍ巾にスリットし、基材１０となる紙に漉き込んで、それぞれの偽造防止用紙を作製した。
得られた偽造防止用紙のサンプルに紫外線を照射し、その発光を確認し、その結果と可視光線下でシールの外観を表１に示した。
【００５０】
【表１】
2005015963.tif 000003
【００５１】
上記表１より、比較例１では発光が観察されず、比較例２では検証機能層が目立つ構成となってしまう。一方、実施例１で検証機能層の有無が可視光下では判らず、紫外線照射により真偽を判定可能な媒体となった。比較例１および２の手法で偽造されたとしても、その外観あるいは検証機能が異なるため、容易に偽造品と判断可能となる。
【００５２】
【発明の効果】
以上、本発明によれば、ＯＶＤを損なうことなく、かつその存在が目視ではわからないように隠れた検証機能層を付与することが可能である。さらには同一の検証機能を有する偽造品を容易に製造することを不可能とする。
【００５３】
従って本発明は、偽造防止の対策を必要とする種々の品物に使用される用紙で、例えば商品券、ギフト券、等の有価証券類、あるいは各種の証明書等のような真正さの証明を必要とする偽造防止用紙として、優れた実用上の効果を発揮する。
【図面の簡単な説明】
【図１】本発明の偽造防止用紙の一実施の形態を示す平面図である。
【図２】本発明の偽造防止用紙の一実施の形態を示すもので、図１のＢ−Ｂ面を表す側断面図である。
【図３】本発明の偽造防止用紙を構成するＯＶＤ部の一事例を側断面で表した説明図である。
【図４】本発明の偽造防止用紙を構成するＯＶＤ部の海島状に設けたＯＶＤ効果層を説明する模式的概略図である。
【図５】本発明の偽造防止用紙を構成するＯＶＤ部の検証機能層の一事例を示す平面図である。
【図６】本発明の偽造防止用紙を構成するＯＶＤ部の他の一事例を側断面で表した説明図である。
【符号の説明】
１‥‥検証機能層
２‥‥ＯＶＤ層
２ａ‥‥ＯＶＤ形成層
２ｂ‥‥ＯＶＤ効果層
１０‥‥基材
２０‥‥ＯＶＤ部
３１‥‥支持体
３４‥‥接着層
【図１】
2005015963.tif 000004
【図２】
2005015963.tif 000005
【図３】
2005015963.tif 000006
【図４】
2005015963.tif 000007
【図５】
2005015963.tif 000008
【図６】
2005015963.tif 000009